(57)【要約】      （修正有）【課題】ガラスの腐食抑制、高洗浄性及び高耐久性の両立を可能とするプラスチックレンズ成形ガラス型用の洗浄剤組成物、並びに、該洗浄剤組成物を用いたプラスチックレンズ成形ガラス型の洗浄方法及びプラスチックレンズの製造方法の提供。【解決手段】芳香族アルコール（成分Ａ）２０〜４０質量％、無機アルカリ（成分Ｂ）２〜８質量％、式（Ｉ）で表される化合物（成分Ｃ）４〜８質量％、式（ＩＩ）で表される化合物（成分Ｄ）０．１〜１０質量％及び水（成分Ｅ）を含有する、プラスチックレンズ成形ガラス型用の洗浄剤組成物。2018109162.tif 000016【選択図】なし【特許請求の範囲】
【請求項１】
芳香族アルコール（成分Ａ）２０質量％以上４０質量％以下、無機アルカリ（成分Ｂ）２質量％以上８質量％以下、下記式（Ｉ）で表される化合物（成分Ｃ）４質量％以上８質量％以下、下記式（ＩＩ）で表される化合物（成分Ｄ）０．１質量％以上１０質量％以下及び水（成分Ｅ）を含有する、プラスチックレンズ成形ガラス型用の洗浄剤組成物。
【化１】
2018109162.tif 000013
式（Ｉ）において、Ｒ1及びＲ2は、それぞれ独立に、水素原子、フェニル基又は炭素数１以上６以下のアルキル基であり、ｎは−ＣＨ2ＣＨ2Ｏ−の付加モル数であり、１以上３以下の整数である。
【化２】
2018109162.tif 000014
式（ＩＩ）において、Ｒ3及びＲ4は、それぞれ独立に、水素原子、ヒドロキシエチル基、ヒドロキシプロピル基、アミノエチル基又は炭素数１以上６以下のアルキル基であり、Ｒ5は、ヒドロキシエチル基又はヒドロキシプロピル基である。
【請求項２】
さらに、アニオン界面活性剤（成分Ｆ）を含有する、請求項１に記載の洗浄剤組成物。
【請求項３】
さらに、グルコン酸又はその塩（成分Ｇ）を含有する、請求項１又は２に記載の洗浄剤組成物。
【請求項４】
さらに、カルシウムを含有する、請求項１から３のいずれかに記載の洗浄剤組成物。
【請求項５】
成分Ａがベンジルアルコールである、請求項１から４のいずれかに記載の洗浄剤組成物。
【請求項６】
成分Ｂが水酸化ナトリウム及び水酸化カリウムから選ばれる少なくとも１種である、請求項１から５のいずれかに記載の洗浄剤組成物。
【請求項７】
成分Ｃが、下記式（ＩＩＩ）で表される化合物、下記式（ＩＶ）で表される化合物及び下記式（Ｖ）で表される化合物の全てを含有する、請求項１から６のいずれかに記載の洗浄剤組成物。
【化３】
2018109162.tif 000015
ただし、式（ＩＩＩ）、（ＩＶ），（Ｖ）において、ｎは、式（Ｉ）と同じであり、式（ＩＩＩ）、（ＩＶ），（Ｖ）においてそれぞれ異なってもよく、Ｒ6は炭素数１以上６以下のアルキル基である。
【請求項８】
成分Ｆが、ポリオキシエチレンラウリルエーテル硫酸エステル、アルキル化ジフェニルエーテルジスルホン酸及びそれらの塩から選ばれる少なくとも１種である、請求項１から７のいずれかに記載の洗浄剤組成物。
【請求項９】
前記洗浄剤組成物は、
前記成分Ａ、又は前記成分Ａと前記成分Ｅとを含み、容器内に収容された第１液と、
前記第１液とは別の容器内に収容され、前記成分Ｂと成分Ｅとを含む第２液とを含み、
前記成分Ｃ及び前記成分Ｄは、各々、前記第１液及び前記第２液のうちの何れか一方又は双方に含まれる、請求項１から８のいずれかに記載の洗浄剤組成物。
【請求項１０】
前記成分Ｃ及び前記成分Ｄは、前記第１液にのみに含まれる、請求項９に記載の洗浄剤組成物。
【請求項１１】
前記第２液に、さらに、アニオン界面活性剤（成分Ｆ）及びグルコン酸又はその塩（成分Ｇ）のうちの少なくとも１種を含有する、請求項９又は１０に記載の洗浄剤組成物。
【請求項１２】
請求項１から１１のいずれかに記載の洗浄剤組成物を用いてプラスチックレンズ用樹脂が付着したプラスチックレンズ成形ガラス型を洗浄する工程を含む、プラスチックレンズ成形ガラス型の洗浄方法。
【請求項１３】
前記プラスチックレンズ用樹脂が付着したプラスチックレンズ成形ガラス型を洗浄する工程の前に、前記洗浄剤組成物を調製する調製工程を含み、
前記調製工程において、
前記成分Ａ、又は前記成分Ａと前記成分Ｅとを含む、第１液と、前記成分Ｂと成分Ｅとを含む第２液とを混合するか、又は前記第１液と前記第２液と第３液として前記成分Ｅとを混合することにより、前記洗浄剤組成物を調製し、
前記成分Ｃ及び前記成分Ｄは、各々、前記第１液及び前記第２液のうちの何れか一方又は双方に含まれている、請求項１２に記載の洗浄方法。
【請求項１４】
前記成分Ｃ及び前記成分Ｄは、前記第１液にのみに含まれる、請求項１３に記載の洗浄方法。
【請求項１５】
前記第２液に、さらに、アニオン界面活性剤（成分Ｆ）及びグルコン酸又はその塩（成分Ｇ）のうちの少なくとも１種を含有する、請求項１３又は１４に記載の洗浄方法。
【請求項１６】
前記プラスチックレンズ用樹脂が、屈折率１．５５以上の高屈折率プラスチックレンズ用樹脂である、請求項１２から１５のいずれかに記載の洗浄方法。
【請求項１７】
請求項１から１１のいずれかに記載の洗浄剤組成物を用いてプラスチックレンズ用樹脂が付着したプラスチックレンズ成形ガラス型を洗浄する工程を含む、プラスチックレンズの製造方法。
【請求項１８】
請求項１２から１６のいずれかに記載の洗浄方法を製造工程に含む、プラスチックレンズの製造方法。
【請求項１９】
請求項１から１１のいずれかに記載の洗浄剤組成物の、プラスチックレンズ成形用ガラス型の洗浄のための使用。
【請求項２０】
請求項１から１１のいずれかに記載の洗浄剤組成物の、プラスチックレンズ用樹脂が付着したガラス型からプラスチックレンズ用樹脂を剥離するための使用。
【発明の詳細な説明】
【技術分野】
【０００１】
本開示は、プラスチックレンズ成形ガラス型用の洗浄剤組成物、該洗浄剤組成物を用いたプラスチックレンズ成形ガラス型の洗浄方法及びプラスチックレンズの製造方法に関する。
【背景技術】
【０００２】
近年、メガネ用レンズ、コンタクトレンズ、カメラのファインダー、撮影用レンズ、プロジェクションテレビ用レンズ、大型スクリーン用フレネルレンズ、レンチキュラー、太陽光集光用レンズ、オーバーヘッドプロジェクタータイプのフレネルレンズ、コンパクトディスク用レンズ、光メモリー用対物レンズなど光学機器など向けのレンズ、プリズムなどは、ガラス材質からプラスチック材質への変換が進行してきている。特に、メガネ用レンズは、表面の傷を防止する（ハード）コーティング技術が開発され、耐擦傷性が実用上問題とならないレベルになったこと、高屈折率の材料が開発され、より薄く軽いレンズの加工ができるようになったことにより、ガラスからプラスチックへの変換比率の伸びが著しい。
【０００３】
プラスチックレンズ等の光学部品又はその製造工程に使用されるガラス型・治工具類に付着したプラスチックレンズ用樹脂、接着剤、粘着剤等の樹脂汚れは、硬質表面に強固に付着（接着）し、しかも樹脂汚れ自身の分子量が高いため、溶解、膨潤、軟化、崩壊、剥離作用等を利用した薬剤による洗浄が非常に困難である。中でも、プラスチックレンズの製造時にガラス型に付着したプラスチックレンズ用樹脂は非常に分子量が高く、最も洗浄が困難な樹脂汚れの一つである。
【０００４】
プラスチックレンズ用樹脂としては、ジエチレングリコールビスアリルカーボネートをラジカル重合して得られる樹脂やメタクリル系樹脂、フマル酸エステル／アリル系モノマー共重合樹脂、トリアジン環アクリル系樹脂、ポリカーボネート樹脂、臭素配合系樹脂、ウレタン系樹脂、含硫黄ウレタン系樹脂、チオエーテル・エステル系樹脂などが使用される。プラスチックレンズ用樹脂として最も広く用いられてきたのはアリルジグリコールカーボネート（ＡＤＣ）をラジカル重合して得られる樹脂である。しかし、最近、より高屈折率の樹脂材料が開発されてきた。その代表的なものは、含硫黄ウレタン樹脂、含硫黄エポキシ樹脂、ポリチオ（メタ）アクリレート樹脂、含硫黄ポリ（メタ）アクリレート樹脂、エピスルフィド樹脂などの屈折率１．５５以上の含硫黄プラスチックレンズ樹脂である。
【０００５】
一般的なプラスチックレンズの製造方法としては、内面に所定の曲率を有する一対のガラス型とその外周縁側に取り付けられた合成樹脂からなる環状のパッキング（ガスケット）又はテープで構成される鋳型の中に形成材料のモノマーを注入したのち加熱重合する方法で行われる。この重合工程の後に、鋳型から環状のパッキングを取り外し、さらにガラス型とプラスチックレンズ基材とを離型する。できあがったプラスチックレンズ基材は外周部が非均一形状であるために、外周整形を行い、さらにエッジ部分の面取りを行って、洗浄工程に送られる。離型時にレンズ表面に付着したオリゴマー及びポリマー状汚れ、外周整形及び面取り時に付着するポリマー粉、レンズ表面に残る未反応モノマー、その他雰囲気中の粉塵等を洗浄した後、染色、ハードコート、反射防止コート、アクアコート等の表面処理が施されて製品となる。
【０００６】
このとき、使用されたガラス型は、洗浄され、再び鋳型として使用される。メガネ用プラスチックレンズの場合、そのレンズの種類が数千種類と多く、多品種少量生産されるため、必要とされるガラス型は、膨大な量となり、１枚のプラスチックレンズあたりの製造コストが高くなる。したがって、１つのガラス型を何度も繰り返して使用することができれば、プラスチックレンズの製造に占めるガラス型の費用の割合が減少するため、結果としてプラスチックレンズを経済的に有利に製造することができるようになる。プラスチックレンズ製造時に用いられるガラス型はとても高価なため、壊れない限り、数百回〜数千回繰り返して使用される。それゆえ、プラスチックレンズそのものと同様に、モノマー注入時にこぼれた原料由来のオリゴマー及びポリマー状汚れ等を洗浄する必要がある。ガラス型が清浄でなければ、表面がスムーズな良質のプラスチックレンズが得られなくなり、そのガラス型は廃棄せざるを得ない。その結果、非常に不経済的でもある。そのような背景で、下記の洗浄剤組成物や洗浄方法が提案されている。
【０００７】
例えば、特許文献１には、樹脂汚れに対する洗浄性、安全性に優れた、樹脂汚れ用洗浄剤組成物として、芳香族単環化合物や１，４−ブタンジオール等の化合物、グリコールエーテル化合物、及びエチレングリコール系化合物を含有する樹脂汚れ用洗浄剤組成物、芳香族化合物、金属封止剤、アルカリ金属水酸化物、及び水を含有する樹脂汚れ用洗浄剤組成物が開示されており、上記洗浄剤組成物を用いる樹脂汚れの洗浄方法が開示されている。
【０００８】
特許文献２には、高分子量の樹脂状汚れに対する洗浄性及び洗浄時の人体に対する安全性に優れ、成形ガラス型を腐食しない、プラスチックレンズ成形ガラス型用の洗浄剤組成物として、芳香族化合物１０〜９４重量％、アルカリ剤０．１〜５０重量％、カルシウムイオン放出性物質０．００５〜２５重量％〔カルシウムイオン換算量〕及び水５〜８９重量％を含有したプラスチックレンズ成形ガラス型用の洗浄剤組成物、並びにそれを用いた前記ガラス型の洗浄方法が開示されている。
【０００９】
特許文献３には、屈折率１．５５以上の高屈折率の含硫黄プラスチックレンズ樹脂汚れに対して、高い洗浄力を有する、（ａ）無機系アルカリ剤２〜３０重量％、（ｂ）アニオン界面活性剤及び非イオン界面活性剤から選ばれる少なくとも１種の界面活性剤０．５〜２０重量％、（ｃ）カルシウム塩０．０１〜２重量％〔カルシウムイオン換算〕、（ｄ）カルシウムイオン捕捉剤０．１〜１５重量％、（ｅ）水溶性有機溶剤１〜３０重量％、ならびに（ｆ）水２０〜９５重量％を含有する洗浄剤組成物が開示されている。
【先行技術文献】
【特許文献】
【００１０】
【特許文献１】特開平９−２６３７９２号公報
【特許文献２】特開平１１−１３１０９６号公報
【特許文献３】特開２００６−１２４６９６号公報
【発明の概要】
【発明が解決しようとする課題】
【００１１】
プラスチックレンズ成形ガラス型は高価である。プラスチックレンズの生産性向上のためにも、ガラス型を繰り返し使用しても精度維持できる洗浄剤組成物、具体的には、例えば、ガラス型のプラスチック基材と接する表面（以下「ガラス型表面」とも言う。）の劣化、例えば、腐食を抑制し、ガラス型に付着する樹脂の除去性能（以下「洗浄性」とも言う。）に優れる洗浄剤組成物が求められている。また、近年、環境への影響を考慮し、可能な限り環境負荷の低い洗浄剤組成物、具体的には、例えば、長期間にわたり繰り返し使用しても洗浄性が落ち難い（以下、繰り返し使用しても洗浄性が落ち難いことを、「耐久性」が高いと言う。）洗浄剤が求められている。
【００１２】
そこで、本開示は、ガラス型表面の腐食抑制、高洗浄性及び高耐久性の両立を可能とするプラスチックレンズ成形ガラス型用の洗浄剤組成物、並びに、該洗浄剤組成物を用いた洗浄方法及びプラスチックレンズの製造方法を提供する。
【課題を解決するための手段】
【００１３】
本開示は、一態様において、芳香族アルコール（成分Ａ）２０質量％以上４０質量％以下、無機アルカリ（成分Ｂ）２質量％以上８質量％以下、下記式（Ｉ）で表される化合物（成分Ｃ）４質量％以上８質量％以下、下記式（ＩＩ）で表される化合物（成分Ｄ）０．１質量％以上１０質量％以下及び水（成分Ｅ）を含有する、プラスチックレンズ成形ガラス型用の洗浄剤組成物に関する。
【化１】
2018109162.tif 000002
上記式（Ｉ）において、Ｒ1及びＲ2は、それぞれ独立に、水素原子、フェニル基又は炭素数１以上６以下のアルキル基であり、ｎは−ＣＨ2ＣＨ2Ｏ−の付加モル数であり、１以上３以下の整数である。
【化２】
2018109162.tif 000003
上記式（ＩＩ）において、Ｒ3及びＲ4は、それぞれ独立に、水素原子、ヒドロキシエチル基、ヒドロキシプロピル基、アミノエチル基又は炭素数１以上６以下のアルキル基であり、Ｒ5は、ヒドロキシエチル基又はヒドロキシプロピル基である。
【００１４】
本開示は、一態様において、本開示に係る洗浄剤組成物を用いてプラスチックレンズ用樹脂が付着したプラスチックレンズ成形ガラス型を洗浄する工程を含む、プラスチックレンズ成形ガラス型の洗浄方法に関する。
【００１５】
本開示は、一態様において、本開示に係る洗浄剤組成物を用いてプラスチックレンズ用樹脂が付着したプラスチックレンズ成形ガラス型を洗浄する工程を含む、プラスチックレンズの製造方法に関する。
【００１６】
本開示は、一態様において、本開示に係るプラスチックレンズ成形ガラス型の洗浄方法を製造工程に含む、プラスチックレンズの製造方法に関する。
【００１７】
本開示は、一態様において、本開示に係る洗浄剤組成物の、プラスチックレンズ成形用ガラス型の洗浄のための使用に関する。
【００１８】
本開示は、一態様において、本開示に係る洗浄剤組成物の、プラスチックレンズ用樹脂が付着したガラス型からプラスチックレンズ用樹脂を剥離するための使用に関する。
【発明の効果】
【００１９】
本開示によれば、ガラス型表面の腐食抑制、高洗浄性及び高耐久性の両立を可能とするプラスチックレンズ成形ガラス型用の洗浄剤組成物、並びに、該洗浄剤組成物を用いたプラスチックレンズ成形ガラス型の洗浄方法及びプラスチックレンズの製造方法を提供できる。そして、本開示に係る洗浄剤組成物を用いることによって、高品質のプラスチックレンズが得られうる。
【図面の簡単な説明】
【００２０】
【図１】本発明のプラスチックレンズの製造方法の一例を説明するフロー図
【発明を実施するための形態】
【００２１】
本開示は、プラスチックレンズ成形ガラス型の洗浄に、上記成分Ａ〜成分Ｄを各々所定の含有量で含有する洗浄剤組成物を用いると、ガラス型表面の腐食を抑制しながら、ガラス型表面に残留するプラスチックレンズ用樹脂（以下「樹脂」と略称する場合もある。）を効率よく洗浄でき、しかも長期間繰り返し使用してもプラスチックレンズの品質低下が起こらないという知見に基づく。
【００２２】
すなわち、本開示は、一態様において、芳香族アルコール（成分Ａ）２０質量％以上４０質量％以下、無機アルカリ（成分Ｂ）２質量％以上８質量％以下、上記式（Ｉ）で表される化合物（成分Ｃ）４質量％以上８質量％以下、上記式（ＩＩ）で表される化合物（成分Ｄ）０．１質量％以上１０質量％以下及び水（成分Ｅ）を含有する、プラスチックレンズ成形ガラス型用の洗浄剤組成物（以下、「本開示に係る洗浄剤組成物」ともいう）に関する。本開示によれば、ガラス型表面の腐食抑制、高洗浄性及び高耐久性の両立を可能とする、プラスチックレンズ成形ガラス型用の洗浄剤組成物、並びに、該洗浄剤組成物を用いたプラスチックレンズ成形ガラス型の洗浄方法及びプラスチックレンズの製造方法を提供できる。そして、本開示に係る洗浄剤組成物を用いることによって、高品質のプラスチックレンズが得られうる。
【００２３】
本開示に係る洗浄剤組成物における効果の作用メカニズムの詳細は不明な部分があるが、以下のように推定される。
【００２４】
ガラス型に付着するプラスチックレンズ用樹脂は、化学的に安定な物質であって、ガラス型の保護及び樹脂の分解を両立してガラス型から樹脂を除去することは困難であり、除去するためにはガラス型と樹脂の界面へ作用し、剥離する方法が一般的である。特に、高屈折を達成する含硫黄プラスチックレンズ樹脂は化学的に安定かつガラスへの付着強度が強い傾向にある。従って、ガラス型から樹脂を除去するためには、ガラス型と樹脂の界面に洗浄剤を浸透させ、攪拌や超音波といった機械力の作用によって、効率的にガラス型から樹脂を剥離する方法が一般的によく用いられている。
【００２５】
本開示に係る洗浄剤組成物中に無機アルカリ（成分Ｂ）が存在することで、樹脂中にわずかながら存在するエステル結合の加水分解による切断や残存酸基の中和作用を促進し、ガラス表面からの樹脂の剥離を促進する。一方、芳香族アルコール（成分Ａ）が、上記式（Ｉ）で表される化合物（成分Ｃ）と上記式（ＩＩ）で表される化合物（成分Ｄ）の両方と共存し、成分Ａ、成分Ｃ及び成分Ｄが各々特定の濃度であることで、水への溶解度の低い成分Ａについて、成分Ｂの存在によって成分Ａの水への溶解度が下がった状況かつ攪拌等による機械力が小さい状況においても、水との親和性を高くすることができる。故に、成分Ａがガラス型に付着する樹脂とガラス型の界面に浸透し易くなり、ガラス型からの樹脂の剥離が促進される。また、成分Ａ〜成分Ｄが特定の濃度であることで、長期間繰り返し洗浄において、洗浄剤組成物が、樹脂汚れの蓄積、空気中の二酸化炭素の吸収、揮発性の高い成分の揮散、局部過熱による劣化等の影響を受けても、成分Ａの水への溶解度を保つことができ、剥離性を低下させず、高い洗浄性を維持できるものと推定される。さらに、成分Ｂの濃度を２質量％以上８質量％以下とすることで、洗浄性を高く維持したまま、ガラス型表面の過剰な腐食を抑制でき、成分Ｃ及びＤの存在により、よりガラス型表面の腐食を抑制できるものと推定される。但し、本開示はこのメカニズムに限定して解釈されない。
【００２６】
本開示に係る洗浄剤組成物において、任意成分として、下記アニオン界面活性剤（成分Ｆ）が含まれる場合、成分Ａの水への溶解度を向上させるとともに成分Ｆがガラス型表面へ吸着し、成分Ｂによるガラス型表面の腐食がより抑制できるものと推定される。
【００２７】
本開示に係る洗浄剤組成物において、任意成分として、下記カルシウムが含まれる場合、ガラス表面へカルシウムが吸着するか、あるいは成分Ｆや下記グルコン酸又はその塩（成分Ｇ）がカルシウム塩を形成しガラス表面へ吸着することで、成分Ｂによるガラス型表面の腐食をより抑制できるものと推定される。
【００２８】
本開示に係る洗浄剤組成物において、任意成分として、成分Ｇが含まれる場合、成分Ｇの有するキレート作用及び生成する塩の水への高い溶解性によって、長期間使用における水の蒸発等によるカルシウム等の硬度成分の析出を抑制し、洗浄剤組成物を循環する配管詰まりの抑制や、析出物の沈降防止、析出物のガラス型への付着の防止、洗浄性、生産性を高めることができると推定される。
【００２９】
上記効果が相乗的に作用することにより、本開示に係る洗浄剤組成物の一態様においては、作業性、操業安定性を向上でき、長期間繰り返し洗浄しても、洗浄性を低下させず、洗浄剤組成物の更新の回数を減らせ、ガラス型の繰り返し使用を可能にし、高品質のプラスチックレンズの生産性が向上するものと推定される。
【００３０】
但し、本開示はこれらのメカニズムに限定して解釈されない。
【００３１】
本開示に係る洗浄剤組成物は、剥離しにくい屈折率１．５５以上の高屈折率プラスチックレンズ用樹脂にも適用可能であるため、屈折率１．５５以上の高屈折率プラスチックレンズ成形ガラス型の洗浄にも好適に用いられうる。
【００３２】
［成分Ａ：芳香族アルコール］
本開示に係る洗浄剤組成物は、芳香族アルコール（成分Ａ）を含む。成分Ａは、芳香環及び水酸基を有する化合物である。成分Ａの炭素数は、洗浄性向上及び耐久性向上の観点から、７以上が好ましく、そして、同様の観点から、１０以下が好ましく、９以下がより好ましい。成分Ａの具体例としては、ベンジルアルコール、フェネチルアルコール、４−メチルベンジルアルコール、４−エチルベンジルアルコール、２−フェニル−１−プロパノール及び２−フェニル−２−プロパノールから選ばれる少なくとも１種が挙げられ、洗浄性向上及び耐久性向上の観点から、ベンジルアルコール、フェネチルアルコール及び４−エチルベンジルアルコールから選ばれる少なくとも１種が好ましく、ベンジルアルコールがより好ましい。本開示において成分Ａは、１種又は２種以上を用いることができる。
【００３３】
本開示に係る洗浄剤組成物の洗浄時における成分Ａの含有量は、２０質量％以上４０質量％以下であって、洗浄性向上、耐久性向上及びガラス型表面の腐食抑制の観点から、２０質量％以上であって、２２質量％以上が好ましく、２５質量％以上がより好ましく、２７質量％以上がさらに好ましく、そして、洗浄性向上及び耐久性向上の観点から、４０質量％以下であって、３８質量％以下が好ましく、３５質量％以下がより好ましく、３２質量％以下がさらに好ましい。本開示において「洗浄剤組成物の洗浄時における各成分の含有量」とは、一又は複数の実施形態において、洗浄工程に使用される洗浄剤組成物の各成分の含有量をいう。
【００３４】
［成分Ｂ：無機アルカリ］
本開示に係る洗浄剤組成物は、無機アルカリ（成分Ｂ）を含む。成分Ｂとしては、例えば、アンモニア；水酸化リチウム、水酸化カリウム及び水酸化ナトリウム等のアルカリ金属水酸化物；ケイ酸リチウム、炭酸リチウム、ケイ酸ナトリウム、炭酸ナトリウム、ケイ酸カリウム及び炭酸カリウム等のアルカリ金属弱酸塩等が挙げられる。成分Ｂは、洗浄性の観点から、水酸化ナトリウム及び水酸化カリウムが好ましく、水酸化カリウムがより好ましい。本開示において成分Ｂは、１種又は２種以上を用いることができる。
【００３５】
本開示に係る洗浄剤組成物の洗浄時における成分Ｂの含有量は、２質量％以上８質量％以下であって、洗浄性向上の観点から、２質量％以上であって、２．１質量％以上が好ましく、２．２質量％以上がより好ましく、２．３質量％以上がさらに好ましく、そして、ガラス型表面の腐食抑制及び耐久性向上の観点から、８質量％以下であって、７．５質量％以下が好ましく、７質量％以下がより好ましく、６質量％以下がさらに好ましく、５質量％以下がさらにより好ましく、４質量％以下がさらにより好ましく、３．５質量％以下がさらにより好ましく、３．３質量％以下がさらにより好ましい。
【００３６】
［成分Ｃ：式（Ｉ）で表される化合物］
本開示に係る洗浄剤組成物は、下記式（Ｉ）で表される化合物（成分Ｃ）を含む。本開示において成分Ｃは、１種又は２種以上を用いることができる。
【００３７】
【化３】
2018109162.tif 000004
【００３８】
式（Ｉ）において、Ｒ1及びＲ2は、それぞれ独立に、水素原子、フェニル基又は炭素数１以上６以下のアルキル基であり、ｎは−ＣＨ2ＣＨ2Ｏ−の付加モル数であり、１以上３以下の整数であり、好ましくは２である。
【００３９】
成分Ｃとしては、洗浄性向上、耐久性向上及びガラスの腐食抑制の観点から、下記式（ＩＩＩ）で表される化合物、下記式（ＩＶ）で表される化合物及び下記式（Ｖ）で表される化合物から選ばれる少なくとも１種の化合物が好ましく、下記式（ＩＩＩ）で表される化合物及び下記式（ＩＶ）で表される化合物から選ばれる少なくとも１種の化合物がより好ましく、下記式（ＩＩＩ）で表される化合物がさらに好ましい。
【００４０】
【化４】
2018109162.tif 000005
【００４１】
ただし、式（ＩＩＩ）、（ＩＶ），（Ｖ）において、ｎは、式（Ｉ）と同じであって、式（ＩＩＩ）、（ＩＶ），（Ｖ）においてそれぞれ異なってもよく、Ｒ6は炭素数１以上６以下のアルキル基である。
【００４２】
式（ＩＩＩ）で表される化合物としては、フェニルグリコール、フェニルジグリコール、フェニルトリグリコールが挙げられ、これらのうち少なくとも１種であって、２種以上を含有してもよく、洗浄性向上、耐久性向上及びガラスの腐食抑制の観点から、フェニルジグリコール、フェニルトリグリコールが好ましく、フェニルジグリコールがより好ましい。
【００４３】
式（ＩＶ）で表される化合物としては、メチルグリコール、メチルジグリコール、メチルトリグリコール、エチルグリコール、エチルジグリコール、エチルトリグリコール、プロピルグリコール、プロピルジグリコール、プロピルトリグリコール、イソプロピルグリコール、イソプロピルジグリコール、イソプロピルトリグリコール、ｎ−ブチルグリコール、ｎ−ブチルジグリコール、ｎ−ブチルトリグリコール、イソブチルグリコール、イソブチルジグリコール、イソブチルトリグリコール、ｔ−ブチルグリコール、ｔ−ブチルジグリコール、ｔ−ブチルトリグリコール、ｎ−ヘキシルグリコール、ｎ−ヘキシルジグリコール、ｎ−ヘキシルトリグリコールが挙げられ、これらのうち少なくとも１種であって、２種以上を含有してもよく、洗浄性向上、耐久性向上及びガラスの腐食抑制の観点から、イソプロピルグリコール、イソプロピルジグリコール、イソプロピルトリグリコール、ｎ−ブチルグリコール、ｎ−ブチルジグリコール、ｎ−ブチルトリグリコール、イソブチルグリコール、イソブチルジグリコール、イソブチルトリグリコール、ｔ−ブチルグリコール、ｔ−ブチルジグリコール、ｔ−ブチルトリグリコール、ｎ−ヘキシルグリコール、ｎ−ヘキシルジグリコール、ｎ−ヘキシルトリグリコールが好ましく、イソプロピルジグリコール、イソプロピルトリグリコール、ｎ−ブチルジグリコール、ｎ−ブチルトリグリコール、イソブチルジグリコール、イソブチルトリグリコール、ｎ−ヘキシルジグリコール、ｎ−ヘキシルトリグリコールがより好ましく、ｎ−ヘキシルジグリコールがさらに好ましい。
【００４４】
式（Ｖ）で表される化合物としては、エチレングリコール、ジエチレングリコール、トリエチレングリコールが挙げられ、これらのうち少なくとも１種であって、２種以上を含有してもよく、洗浄性向上、耐久性向上及びガラスの腐食抑制の観点から、ジエチレングリコール、トリエチレングリコールが好ましく、トリエチレングリコールがより好ましい。
【００４５】
成分Ｃとしては、洗浄性向上、耐久性向上、ガラスの腐食抑制及び保存安定性の向上の観点から、上記式（ＩＩＩ）で表される化合物、上記式（ＩＶ）で表される化合物及び上記式（Ｖ）で表される化合物を全て含有することが好ましく、フェニルジグリコール、ｎ−ヘキシルジグリコール及びトリエチレングリコールを全て含有することがより好ましい。
【００４６】
本開示に係る洗浄剤組成物の洗浄時における成分Ｃの含有量は、４質量％以上８質量％以下であって、洗浄性向上、耐久性向上及びガラスの腐食抑制の観点から、４質量％以上であって、４．５質量％以上が好ましく、５質量％以上がより好ましく、５．５質量％以上がさらに好ましく、そして、洗浄性向上、耐久性向上及びガラスの腐食抑制の観点から、８質量％以下であって、７．５質量％以下が好ましく、７質量％以下がより好ましく、６．５質量％以下がさらに好ましい。
【００４７】
[成分Ｄ：式（ＩＩ）で表される化合物]
本開示に係る洗浄剤組成物は、下記式（ＩＩ）で表される化合物（成分Ｄ）を含む。本開示において成分Ｄは、１種又は２種以上を混合して用いることができる。
【００４８】
【化５】
2018109162.tif 000006
【００４９】
ただし、式（ＩＩ）において、Ｒ3及びＲ4は、それぞれ独立に、水素原子、ヒドロキシエチル基、ヒドロキシプロピル基、アミノエチル基又は炭素数１以上６以下のアルキル基であり、Ｒ5は、ヒドロキシエチル基又はヒドロキシプロピル基である。
【００５０】
成分Ｄとしては、例えば、モノエタノールアミン、モノイソプロパノールアミン、ジエタノールアミン、ジイソプロパノールアミン、Ｎ−メチルモノエタノールアミン、Ｎ−エチルモノエタノールアミン、Ｎ−イソプロピルモノエタノールアミン、Ｎ−ｎ−ブチルモノエタノールアミン、Ｎ−ｔ−ブチルモノエタノールアミン、Ｎ−ｎ−ペンチルモノエタノールアミン、Ｎ−ｎ−ヘキシルモノエタノールアミン、Ｎ−メチルモノイソプロパノールアミン、Ｎ−エチルモノイソプロパノールアミン、Ｎ−ｔ−ブチルモノイソプロパノールアミン、Ｎ，Ｎ−ジエチルイソプロパノールアミン、Ｎ−ｎ−ブチルジイソプロパノールアミン、Ｎ−ｔ−ブチルジイソプロパノールアミン、Ｎ，Ｎ−ジエチルエタノールアミン、Ｎ，Ｎ−ジ−ｎ−ブチルエタノールアミン、Ｎ，Ｎ−ジ−ｎ−ブチルイソプロパノールアミン、Ｎ−メチルジエタノールアミン、Ｎ−エチルジエタノールアミン、Ｎ−イソプロピルジエタノールアミン、Ｎ−ｎ−ブチルジエタノールアミン、Ｎ−ｔ−ブチルジエタノールアミン、Ｎ−（β−アミノエチル）モノエタノールアミン、Ｎ−（β−アミノエチル）モノイソプロパノールアミン、トリエタノールアミン、トリイソプロパノールアミン等が挙げられ、これらのうち少なくとも１種であって、２種以上を含有してもよく、耐久性向上の観点から、モノエタノールアミン、ジエタノールアミン、Ｎ−メチルモノエタノールアミン、Ｎ−エチルモノエタノールアミン、Ｎ−ｎ−ブチルモノエタノールアミン、Ｎ−ｔ−ブチルモノエタノールアミン、Ｎ−ｎ−ペンチルモノエタノールアミン、Ｎ−ｎ−ヘキシルモノエタノールアミン、Ｎ，Ｎ−ジエチルエタノールアミン、Ｎ，Ｎ−ジ−ｎ−ブチルエタノールアミン、Ｎ−メチルジエタノールアミン、Ｎ−エチルジエタノールアミン、Ｎ−イソプロピルジエタノールアミン、Ｎ−ｎ−ブチルジエタノールアミン、Ｎ−ｔ−ブチルジエタノールアミン、Ｎ−（β−アミノエチル）モノエタノールアミンが好ましく、モノエタノールアミン、ジエタノールアミン、Ｎ−メチルモノエタノールアミン、Ｎ−エチルモノエタノールアミン、Ｎ−ｎ−ブチルモノエタノールアミン、Ｎ−ｔ−ブチルモノエタノールアミン、Ｎ，Ｎ−ジエチルエタノールアミン、Ｎ，Ｎ−ジ−ｎ−ブチルエタノールアミン、Ｎ−メチルジエタノールアミン、Ｎ−エチルジエタノールアミン、Ｎ−イソプロピルジエタノールアミン、Ｎ−ｎ−ブチルジエタノールアミン、Ｎ−ｔ−ブチルジエタノールアミン、Ｎ−（β−アミノエチル）モノエタノールアミンがより好ましく、Ｎ−ｎ−ブチルジエタノールアミン、Ｎ−メチルモノエタノールアミンがより好ましく、Ｎ−メチルモノエタノールアミンがさらに好ましい。
【００５１】
本開示に係る洗浄剤組成物の洗浄時における成分Ｄの含有量は、０．１質量％以上１０質量％以下であって、洗浄性向上、耐久性向上及びガラスの腐食抑制の観点から、０．１質量％以上であって、０．１１質量％以上が好ましく、０．１２質量％以上がより好ましく、０．１３質量％以上がさらに好ましく、０．１５質量％以上がさらにより好ましく、そして洗浄性向上、耐久性向上及びガラスの腐食抑制の観点から、１０質量％以下であって、９質量％以下が好ましく、７質量％以下がより好ましく、４質量％以下がさらに好ましく、３質量％以下がさらにより好ましく、２質量％以下がさらにより好ましく、１質量％以下がさらにより好ましく、０．５質量％以下がさらにより好ましい。
【００５２】
［成分Ｅ：水］
本開示に係る洗浄剤組成物は、水（成分Ｅ）を含む。成分Ｅの水としては、イオン交換水、ＲＯ水、蒸留水、純水、超純水が使用されうる。水の含有量は、本開示に係る洗浄剤組成物の使用態様にあわせて適宜設定すればよい。
【００５３】
本開示に係る洗浄剤組成物の洗浄時における成分Ｅの含有量は、成分Ａ〜Ｅ、必要に応じて成分Ｆ〜Ｇ、カルシウム及びその他の任意成分の合計含有量を１００質量％とすると、成分Ａ〜Ｄ、及び任意成分を除いた残余とすることができる。
【００５４】
［成分Ｆ：アニオン界面活性剤］
本開示に係る洗浄剤組成物は、任意成分として、アニオン界面活性剤（成分Ｆ）をさらに含有することができる。成分Ｆとしては、例えば、カルボン酸塩型アニオン界面活性剤、硫酸エステル塩型アニオン界面活性剤、スルホン酸塩型アニオン界面活性剤、リン酸エステル塩型アニオン界面活性剤などが挙げられ、洗浄性向上及びガラスの腐食抑制の観点から、硫酸エステル塩型アニオン界面活性剤及びスルホン酸塩型アニオン界面活性剤が好ましく、ラウリル硫酸エステルナトリウム、テトラデシル硫酸エステルナトリウム、ラウリル硫酸エステルアンモニウム、ラウリル硫酸エステルトリエタノールアミン；ポリオキシエチレン（３〜１０モル）ラウリルエーテル硫酸ナトリウム、ポリオキシエチレン（３〜１０モル）ラウリルエーテル硫酸カリウム、ポリオキシエチレン（３〜１０モル）ラウリルエーテル硫酸トリエタノールアミン、ポリオキシエチレン（２〜１０モル）炭素数１２〜１３の合成アルコールエーテル硫酸ナトリウム、ポリオキシエチレン（２０〜２５モル）オレイルエーテル硫酸ナトリウム、ポリオキシエチレン（２〜１０モル）オクチルフェニルエーテル硫酸ナトリウム、ポリオキシエチレン（４〜１８モル）ノニルフェニルエーテル硫酸ナトリウム；オクチルスルホン酸ナトリウム、炭素数１０〜１８α−オレフィンスルホン酸ナトリウム、ドデシルベンゼンスルホン酸ナトリウム、ブチルナフタレンスルホン酸ナトリウム；ジ２−エチルヘキシルスルホコハク酸ナトリウム、ジオクチルスルホコハク酸ナトリウム、ジイソトリデシルスルホコハク酸ナトリウム、ジシクロヘキシルスルホコハク酸ナトリウム；オクチルジフェニルエーテルジスルホン酸ナトリウム、ドデシルジフェニルエーテルジスルホン酸ナトリウムがより好ましく、ポリオキシエチレン（３〜１０モル）ラウリルエーテル硫酸エステル、アルキル化ジフェニルエーテルジスルホン酸又はそれらの塩がさらに好ましく、ポリオキシエチレン（３〜１０モル）ラウリルエーテル硫酸ナトリウム、ポリオキシエチレン（３〜１０モル）ラウリルエーテル硫酸カリウム、オクチルジフェニルエーテルジスルホン酸ナトリウム、オクチルジフェニルエーテルジスルホン酸カリウム、ドデシルジフェニルエーテルジスルホン酸ナトリウム、ドデシルジフェニルエーテルジスルホン酸カリウムがよりさらに好ましく、ドデシルジフェニルエーテルジスルホン酸ジナトリウム、ドデシルジフェニルエーテルジスルホン酸ジカリウムがよりさらに好ましい。本開示において成分Ｆは、１種又は２種以上を混合して用いることができる。
【００５５】
本開示に係る洗浄剤組成物の洗浄時における成分Ｆの含有量は、洗浄性向上、耐久性向上及びガラスの腐食抑制の観点から、１．５質量％以上が好ましく、１．６質量％以上がより好ましく、１．７質量％以上がさらに好ましく、１．８質量％以上がさらにより好ましく、そして、発泡抑制の観点から、３．５質量％以下が好ましく、３質量％以下がより好ましく、２質量％以下がさらに好ましい。
【００５６】
［成分Ｇ：グルコン酸又はその塩］
本開示に係る洗浄剤組成物は、任意成分として、グルコン酸又はその塩（成分Ｇ）をさらに含有することができる。成分Ｇとしては、例えば、グルコン酸、グルコン酸ナトリウム、グルコン酸カリウム、グルコン酸カルシウム、グルコン酸マグネシウムが挙げられ、洗浄性向上及びガラスの腐食抑制の観点から、グルコン酸、グルコン酸ナトリウム、グルコン酸カリウム、グルコン酸カルシウムが好ましく、グルコン酸カリウム、グルコン酸カルシウムがより好ましく、グルコン酸カルシウムがさらに好ましい。本開示において成分Ｇは、１種又は２種以上を混合して用いることができる。
【００５７】
本開示に係る洗浄剤組成物の洗浄時における成分Ｇの含有量は、ガラスの腐食抑制、洗浄性向上及び耐久性向上の観点から、グルコン酸換算で、０．４質量％以上が好ましく、０．４５質量％以上がより好ましく、０．５質量％以上がさらに好ましく、そして、排水処理負荷低減の観点から、２質量％以下が好ましく、１．５質量％以下がより好ましく、１質量％以下がさらに好ましい。
【００５８】
［カルシウム濃度］
本開示に係る洗浄剤組成物は、カルシウムをさらに含有することができる。カルシウムは、水酸化カルシウム、グルコン酸カルシウム等のキレート化合物の塩や炭酸カルシウム等の弱酸の塩等の形態で含有することができる。
【００５９】
本開示に係る洗浄剤組成物の洗浄時におけるカルシウムの含有量は、ガラスの腐食抑制の観点から、０．０４質量％以上が好ましく、０．０４２質量％以上がより好ましく、０．０４５質量％以上がさらに好ましく、そして、水不溶性カルシウム塩析出抑制及び生産性の観点から、０．１１質量％以下が好ましく、０．１０質量％以下がより好ましく、０．０８質量％以下がさらに好ましい。
【００６０】
［その他の任意成分］
本開示に係る洗浄剤組成物は、上記成分Ａ〜Ｇ、カルシウム以外に、必要に応じてその他の任意成分を含有することができる。その他の任意成分としては、通常、洗浄剤組成物に用いられる、ヒドロキシエチルアミノ酢酸、ヒドロキシエチルイミノ２酢酸、エチレンジアミンテトラ酢酸等のアミノカルボン酸塩等のキレート力を持つ化合物、還元剤、防腐剤、防錆剤、殺菌剤、抗菌剤、シリコーン系消泡剤、酸化防止剤、ヤシ脂肪酸メチルや酢酸ベンジル等のエステルあるいは成分Ａ以外のアルコール類等が挙げられる。本開示に係る洗浄剤組成物の洗浄時における、その他の任意成分の含有量の合計は、本開示の効果を妨げない観点から、０質量％以上２．０質量％以下が好ましく、０質量％以上１．５質量％以下がより好ましく、０質量％以上１．３質量％以下がさらに好ましく、０質量％以上１．０質量％以下がさらにより好ましい。
【００６１】
［洗浄剤組成物の製造方法］
本開示に係る洗浄剤組成物は、前記成分Ａ〜Ｅ、必要に応じて成分Ｆ〜Ｇ、カルシウム及びその他の任意成分を公知の方法で配合することにより製造できる。例えば、本開示に係る洗浄剤組成物は、少なくとも前記成分Ａ〜Ｅを配合してなるものとすることができる。したがって、本開示は、少なくとも前記成分Ａ〜Ｅを配合する工程を含む、洗浄剤組成物の製造方法に関する。本開示において「配合する」とは、成分Ａ〜Ｅ、必要に応じて成分Ｆ〜Ｇ、カルシウム及びその他の任意成分を同時に又は任意の順に混合することを含む。本開示に係る洗浄剤組成物の製造方法において、各成分の配合量は、上述した本開示に係る洗浄剤組成物の各成分の含有量と同じとすることができる。
【００６２】
本開示に係る洗浄剤組成物は、分離や析出等を起こして保管安定性を損うことがない範囲で成分Ｅの水の量を減らした濃縮物として調製してもよく、後述のキットでもよい。洗浄剤組成物の濃縮物は、輸送及び貯蔵の観点から、希釈倍率２倍以上の濃縮物とすることが好ましく、保管安定性の観点から、希釈倍率１０倍以下の濃縮物とすることが好ましい。洗浄剤組成物の濃縮物は、使用時に各成分が上述した含有量（すなわち、洗浄時の含有量）になるよう水で希釈して使用することができる。本開示において洗浄剤組成物の濃縮物の「使用時」又は「洗浄時」とは、洗浄剤組成物の濃縮物が希釈された状態をいう。
【００６３】
［プラスチックレンズ成形ガラス型］
本開示に係る洗浄剤組成物は、一又は複数の実施形態において、メガネ、カメラ、プロジェクションテレビ、大型スクリーン、オーバーヘッドプロジェクター、コンパクトディスク装置、光メモリー装置などの光学機器向けのレンズ、プリズムなどの各種光学用プラスチックレンズの製造に使用される成形ガラス型の洗浄に使用されうる。本開示に係る洗浄剤組成物は、種々の材料及び形状のガラス型に対して使用できる。ガラス型としては、従来からプラスチックレンズ基材の成形に用いられるガラス型として公知のものを用いればよい。例えば、ガラス型は、イオン交換によりガラス中のＮａ+の一部がＫ+に置きかえられて、表面付近に圧縮応力を発生させた化学強化ガラスからなると好ましい。
【００６４】
［プラスチックレンズ用樹脂］
光学機器向けプラスチックレンズ用樹脂として、例えば、ジエチレングリコールビスアリルカーボネートをラジカル重合させて得られたアリルジグリコールカーボネート（ＡＤＣ）樹脂、ウレタン系樹脂、含硫黄ウレタン系樹脂、ポリメタクリル酸メチル、スチレン／メタクリル酸メチル共重合体、α−メチルスチレン／メタクリル酸メチル共重合体、メタクリル酸シクロヘキシル／メタクリル酸メチル共重合体、脂肪族メタクリレート／メタクリル酸メチル共重合体などのメタクリル系樹脂、トリアジン環アクリル系樹脂などのアクリル系樹脂、ポリカーボネート系樹脂、ビスフェノール誘導体などの臭素配合系樹脂、４−メチルペンテン−１−フマル酸エステル／アリル系モノマー共重合体などのオレフィン系樹脂、ポリスチレン、スチレン／アクリロニトリル共重合体などのスチレン系樹脂、ノルボルネン系樹脂、チオエーテル／エステル系樹脂などが使用されている。
【００６５】
特に、屈折率１．５５以上の高屈折率プラスチックレンズに使用される樹脂としては、含硫黄ウレタン系樹脂、含硫黄エポキシ系樹脂、ポリチオ（メタ）アクリレート系樹脂、含硫黄ポリ（メタ） アクリレート系樹脂、エピスルフィド樹脂などが使用されている。
【００６６】
［プラスチックレンズ成形ガラス型の洗浄方法］
本開示は、一態様において、本開示に係る洗浄剤組成物を用いて、プラスチックレンズ用樹脂が付着したプラスチックレンズ成形ガラス型を洗浄する洗浄工程を含む、プラスチックレンズ成形ガラス型の洗浄方法（以下、「本開示に係る洗浄方法」ともいう）に関する。プラスチックレンズ成形ガラス型としては、上述したガラス型を用いることができる。前記洗浄工程は、一又は複数の実施形態において、プラスチックレンズ成形ガラス型に本開示に係る洗浄剤組成物を接触させる工程を含むことができる。プラスチックレンズ成形ガラス型を本開示に係る洗浄剤組成物を用いて洗浄する方法としては、例えば、ガラス型を洗浄槽に浸漬して洗浄剤組成物に接触させる方法、超音波洗浄装置の浴槽内でガラス型を洗浄剤組成物に接触させる方法、洗浄剤組成物をスプレー状に射出してガラス型に接触させる方法、回転させているガラス型上に洗浄剤組成物を吐出させたり、吹き付けたりして接触させる方法、超音波を洗浄剤組成物に印加しながらスプレー状に射出してガラス型に接触させる方法及びガラス型あるいはブラシに洗浄剤組成物を吹きかけながらブラシ等で擦る方法等が挙げられる。
【００６７】
本開示に係る洗浄剤組成物が濃縮物である場合、本開示に係る洗浄方法は、洗浄剤組成物の濃縮物を希釈する希釈工程をさらに含むことができる。本開示に係る洗浄方法は、プラスチックレンズ成型ガラス型を洗浄剤組成物に接触させた後、水でリンスし、乾燥する工程を含むことが好ましい。本開示の洗浄方法であれば、プラスチックレンズ成形ガラス型表面やエッジ部に付着する樹脂を効率よく除去できる。
【００６８】
本開示に係る洗浄方法は、一態様において、下記工程１及び工程２を含む。
工程１：前記成分Ａ、又は前記成分Ａと前記成分Ｅとを含む、第１液と、前記成分Ｂと成分Ｅとを含む第２液とを混合するか、又は前記第１液と前記第２液と第３液として前記成分Ｅとを混合することにより、前記洗浄剤組成物を調製する調製工程
工程２：工程１で調製した洗浄剤組成物を用いてプラスチックレンズ用樹脂が付着したプラスチックレンズ成形ガラス型を洗浄する工程
前記調製工程において、後述のキットを用いてもよいし、第１液及び第２液を調製してもよい。
【００６９】
前記工程１において、前記成分Ｃ及び前記成分Ｄは、各々、前記第１液及び前記第２液のうちの何れか一方又は双方に含まれている。第２液には、さらに、アニオン界面活性剤（成分Ｆ）及びグルコン酸又はその塩（成分Ｇ）のうちの少なくとも１種が含まれていてもよい。
【００７０】
本開示に係る洗浄方法は、本開示に係る洗浄剤組成物の洗浄力が発揮されやすい点から、本開示に係る洗浄剤組成物とプラスチックレンズ成形ガラス型との接触時に超音波を洗浄剤組成物に照射することが好ましく、その超音波は比較的強いものであることがより好ましい。超音波の照射条件としては、同様の観点から、２０〜２０００ｋＨｚが好ましく、４０〜２０００ｋＨｚがより好ましく、４０〜１５００ｋＨｚがさらに好ましい。
【００７１】
［プラスチックレンズの製造方法］
本開示は、一態様において、本開示に係る洗浄剤組成物を用いて、プラスチックレンズ用樹脂が付着したプラスチックレンズ成形ガラス型を洗浄する洗浄工程を含む、プラスチックレンズの製造方法（以下、「本開示に係る製造方法」ともいう）に関する。プラスチックレンズ成形ガラス型としては、上述したガラス型を用いることができる。本開示に係るプラスチックレンズの製造方法の洗浄工程における洗浄方法や洗浄条件は、上述した本開示に係る洗浄方法の洗浄工程と同じとすることができる。本開示に係るプラスチックレンズの製造方法は、本開示に係る洗浄方法の一態様において行われる、本開示に係る洗浄剤組成物を調製する調製工程（工程１）を含んでいてもよい。
【００７２】
本開示に係るプラスチックレンズの製造方法は、例えば、所定の間隔で対向して配置された１対のガラス型を含むプラスチックレンズ成形型を用いてプラスチックレンズ基材を成形する成形工程と、前記ガラス型を前記プラスチックレンズ基材から脱型する脱型工程、及び本開示に係る洗浄剤組成物を用いてプラスチックレンズ用樹脂が付着したプラスチックレンズ成形ガラス型を洗浄する工程を含むことができる。
【００７３】
図１に、本発明のプラスチックレンズの製造方法の一例のフロー図を示している。図１に示したフロー図は、本発明のプラスチックレンズの製造方法の一例である眼鏡用プラスチックレンズの製造方法について説明するものである。
【００７４】
図１に示すように、本発明のプラスチックレンズの製造方法の一例は、プラスチックレンズ基材を成形する成形工程（Ｓ１）と、脱型工程（Ｓ２）と、ガラス型の清浄化工程（Ｓ３）と、プラスチックレンズ基材の外周研削工程（Ｓ４）と、アニール工程（Ｓ６）と、プラスチックレンズ基材の内面研磨工程（Ｓ７）と、染色工程（Ｓ９）と、ハードコート層形成工程（Ｓ１３）と、反射防止層形成工程（Ｓ１５）と、防汚層形成工程（Ｓ１６）とを含む。
【００７５】
なお、内面研磨工程（Ｓ７）と、染色工程（Ｓ９）と、反射防止層形成工程（Ｓ１５）と、防汚層形成工程（Ｓ１６）は、必ずしも必要ではなく、無くてもよい。プラスチックレンズ基材またはプラスチックレンズの清浄化工程（Ｓ５、Ｓ８、Ｓ１０、Ｓ１２、Ｓ１４）では、リンス液として、通常、純水等が用いられる。
【００７６】
まず、成形工程（Ｓ１）では、１対のガラス型を所定の間隔で対向するように配置し、１対のガラス型の間に例えば環状のガスケットを配置する。そして、この状態をクリップ等の保持具を用いて保持する。これにより、１対のガラス型とガスケットによりキャビティーを有するプラスチックレンズ成形型が形成される。
【００７７】
次に、キャビティーに、プラスチックレンズ基材原料として重合性組成物を注入する。次いで、重合性組成物を例えば熱重合により重合させる。重合性組成物が重合することによって得られるプラスチックレンズ基材は、含硫黄ウレタン系樹脂、含硫黄エポキシ系樹脂、ポリチオ（メタ）アクリレート系樹脂及びエピスルフィド樹脂からなる群より選ばれる１種以上の重合性樹脂からなると好ましい。プラスチックレンズ基材がこれらの樹脂からなると、屈折率が例えば１．５５以上のプラスチックレンズを製造でき、薄いプラスチックレンズを製造できる。
【００７８】
本開示に係るプラスチックレンズの製造方法は、プラスチックレンズ成形ガラス型の洗浄に本開示に係る洗浄剤組成物を用いることにより、プラスチックレンズ成形ガラス型のプラスチックレンズ基材と接する表面やガラス型のエッジに付着する樹脂が除去され、樹脂が残留することに起因する後工程における不良発生が抑制されるから、高品質のプラスチックレンズの製造が可能になる。さらに、本開示に係る洗浄方法を行うことにより、洗浄装置を停止して堆積物・析出物除去等のメンテナンスをする頻度が減り、長期間繰り返し洗浄が可能になることから、プラスチックレンズの製造効率を向上できる。
【００７９】
［キット］
本開示は、一態様において、本開示に係る洗浄方法及び／又は本開示に係るプラスチックレンズ製造方法に使用するためのキットであって、本開示に係る洗浄剤組成物を構成する前記成分Ａ〜Ｅのうちの少なくとも１成分を他の成分と混合されない状態で含み、好ましくは、互いに混ざり合い難い成分Ａと成分Ｂとが別々の容器内に収容された、キットに関する。キットを構成する各液の組成が互いに混ざり易いものであれば、当該成分の濃度が比較的高い液の調製が容易に行え、貯蔵効率が向上する。キットは、使用時に各成分が上述した含有量（すなわち、洗浄時の含有量）になるように、キットを構成する液を混合する。
【００８０】
本開示に係るキットの一実施形態としては、例えば、成分Ａ（第１液）と、成分Ｂ〜Ｅを含有する溶液（第２液）とを、相互に混合されていない状態で含み、これらが使用時に混合されるキット（２液型洗浄剤組成物）が挙げられる。前記第１液及び第２液の各々には、必要に応じて上述した成分Ｆ、成分Ｇ、カルシウム及びその他の任意成分が混合されていてもよい。第１液には、成分Ｅが含まれていてもよい。
【００８１】
本開示に係るキットの他の実施形態としては、例えば、成分Ａ、又は成分Ａと成分Ｅとを含む第１液と、成分Ｂと成分Ｅとを含む第２液とを、相互に混合されないように、別々の容器内に収容された状態で含み、これらが使用時に混合される、例えば、２液型洗浄剤組成物が挙げられる。成分Ｃ及び成分Ｄは、各々、第１液及び第２液のうちの何れか一方又は双方に含まれ、濃度調整及び所定成分の追加補充を容易にする観点から、好ましくは、双方とも第１液に含まれる。当該キットは、成分Ｅからなる第３液を更に含む３液型洗浄剤組成物であってもよい。
【００８２】
本開示に係るキットの他の実施形態としては、例えば、成分Ａ、成分Ｃ、成分Ｄ及び成分Ｅを含有する溶液（第１液）と、成分Ｂ及び成分Ｅを含有する溶液（第２液）とを、相互に混合されていない状態で含み、第１液及び第２液が使用時に混合されるキットが挙げられ、前記第１液及び第２液の各々には、必要に応じて上述した成分Ｆ、成分Ｇ、カルシウム及び任意成分が混合されていてもよい。前記洗浄剤組成物に、成分Ｆ及び成分Ｇが含まれる場合、貯蔵効率の向上及び濃度調整の容易化の観点から、好ましくは、双方とも第２液に含まれる。当該キットは、第１液と第２液とからなる２液型洗浄剤組成物であってもよいし、成分Ｅからなる第３液を更に含む３液型洗浄剤組成物であってもよい。
【００８３】
本発明は、更に、下記のプラスチックレンズ成形ガラス型用の洗浄剤組成物、該洗浄剤組成物を用いたプラスチックレンズ成形ガラス型の洗浄方法及びプラスチックレンズの製造方法等を開示する。
【００８４】
[１]  芳香族アルコール（成分Ａ）２０質量％以上４０質量％以下、無機アルカリ（成分Ｂ）２質量％以上８質量％以下、下記式（Ｉ）で表される化合物（成分Ｃ）４質量％以上８質量％以下、下記式（ＩＩ）で表される化合物（成分Ｄ）０．１質量％以上１０質量％以下及び水（成分Ｅ）を含有する、プラスチックレンズ成形ガラス型用の洗浄剤組成物。
【化６】
2018109162.tif 000007
式（Ｉ）において、Ｒ1及びＲ2は、それぞれ独立に、水素原子、フェニル基又は炭素数１以上６以下のアルキル基であり、ｎは−ＣＨ2ＣＨ2Ｏ−の付加モル数であり、１以上３以下の整数である。
【化７】
2018109162.tif 000008
式（ＩＩ）において、Ｒ3及びＲ4は、それぞれ独立に、水素原子、ヒドロキシエチル基、ヒドロキシプロピル基、アミノエチル基又は炭素数１以上６以下のアルキル基であり、Ｒ5は、ヒドロキシエチル基又はヒドロキシプロピル基である。
[２]  さらに、アニオン界面活性剤（成分Ｆ）を含有する、前記［１］に記載の洗浄剤組成物。
[３]  前記成分Ｆの含有量は、好ましくは１．５質量％以上、より好ましくは１．６質量％以上、さらに好ましくは１．７質量％以上、さらにより好ましくは１．８質量％以上であり、そして、好ましくは３．５質量％以下、より好ましくは３質量％以下、さらに好ましくは２質量％以下である、前記[２]に記載の洗浄剤組成物。
[４]  成分Ｆが、ポリオキシエチレンラウリルエーテル硫酸エステル、アルキル化ジフェニルエーテルジスルホン酸及びそれらの塩から選ばれる少なくとも１種である、前記[２］又は［３］に記載の洗浄剤組成物。
[５]  さらに、グルコン酸又はその塩（成分Ｇ）を含有する、前記［１］から[４]のいずれかに記載の洗浄剤組成物。
[６]  前記成分Ｇの含有量は、グルコン酸換算で、好ましくは０．４質量％以上、より好ましくは０．４５質量％以上、さらに好ましくは０．５質量％以上であり、そして、好ましくは２質量％以下、より好ましくは１．５質量％以下、さらに好ましくは１質量％以下である、前記[５]に記載の洗浄剤組成物。
[７]  さらに、カルシウムを含有する、前記［１］から[６]のいずれかに記載の洗浄剤組成物。
[８]  前記カルシウムの含有量は、好ましくは０．０４質量％以上、より好ましくは０．０４２質量％以上、さらに好ましくは０．０４５質量％以上であり、そして、好ましくは０．１１質量％以下、より好ましくは０．１０質量％以下、さらに好ましくは０．０８質量％以下である、前記[７]に記載の洗浄剤組成物。
[９]  前記成分Ａの炭素数は、好ましくは７以上であり、そして、好ましくは１０以下、より好ましくは９以下である、前記[１]から[８]のいずれかに記載の洗浄剤組成物。
[10]  前記成分Ａは、好ましくはベンジルアルコール、フェネチルアルコール、４−メチルベンジルアルコール、４−エチルベンジルアルコール、２−フェニル−１−プロパノール、及び２−フェニル−２−プロパノールから選ばれる少なくとも１種、より好ましくはベンジルアルコール、フェネチルアルコール及び４−エチルベンジルアルコールから選ばれる少なくとも１種、さらに好ましくはベンジルアルコールである、前記[１]から[９]のいずれかに記載の洗浄剤組成物。
[11]  前記成分Ａの含有量は、好ましくは２２質量％以上、より好ましくは２５質量％以上、さらに好ましくは２７質量％以上であり、そして、好ましくは３８質量％以下、より好ましくは３５質量％以下、さらに好ましくは３２質量％以下である、前記[１]から[10]のいずれかに記載の洗浄剤組成物。
[12]  前記成分Ｂは、好ましくはアンモニア、アルカリ金属水酸化物及びアルカリ金属弱酸塩から選ばれる少なくとも１種、より好ましくは水酸化ナトリウム及び水酸化カリウムから選ばれる少なくとも１種、さらに好ましくは水酸化カリウムである、前記[１]から[11]のいずれかに記載の洗浄剤組成物。
[13]  前記成分Ｂの含有量は、好ましくは２．１質量％以上、より好ましくは２．２質量％以上、さらに好ましくは２．３質量％以上であり、そして、好ましくは７．５質量％以下、より好ましくは７質量％以下、さらに好ましくは６質量％以下、さらにより好ましくは５質量％以下、さらにより好ましくは４質量％以下、さらにより好ましくは３．５質量％以下、さらにより好ましくは３．３質量％以下である、前記[１]から[12]のいずれかに記載の洗浄剤組成物。
[14]  成分Ｃが、好ましくは、下記式（ＩＩＩ）で表される化合物、下記式（ＩＶ）で表される化合物及び下記式（Ｖ）で表される化合物の全てを含有する、前記[１]から[13]のいずれかに記載の洗浄剤組成物。
【化８】
2018109162.tif 000009
ただし、式（ＩＩＩ）、（ＩＶ），（Ｖ）において、ｎは、式（Ｉ）と同じであり、式（ＩＩＩ）、（ＩＶ），（Ｖ）においてそれぞれ異なってもよく、Ｒ6は炭素数１以上６以下のアルキル基である。
[15]  前記式（ＩＩＩ）で表される化合物は、好ましくはフェニルジグリコール及びフェニルトリグリコールから選ばれる少なくとも１種、より好ましくはフェニルジグリコールである、前記[14]に記載の洗浄剤組成物。
[16]  前記式（ＩＶ）で表される化合物は、好ましくはイソプロピルグリコール、イソプロピルジグリコール、イソプロピルトリグリコール、ｎ−ブチルグリコール、ｎ−ブチルジグリコール、ｎ−ブチルトリグリコール、イソブチルグリコール、イソブチルジグリコール、イソブチルトリグリコール、ｔ−ブチルグリコール、ｔ−ブチルジグリコール、ｔ−ブチルトリグリコール、ｎ−ヘキシルグリコール、ｎ−ヘキシルジグリコール及びｎ−ヘキシルトリグリコールから選ばれる少なくとも１種、より好ましくはイソプロピルジグリコール、イソプロピルトリグリコール、ｎ−ブチルジグリコール、ｎ−ブチルトリグリコール、イソブチルジグリコール、イソブチルトリグリコール、ｎ−ヘキシルジグリコール及びｎ−ヘキシルトリグリコールから選ばれる少なくとも１種、さらに好ましくはｎ−ヘキシルジグリコールである、前記[14]に記載の洗浄剤組成物。
[17]  前記式（Ｖ）で表される化合物は、ジエチレングリコール及びトリエチレングリコールから選ばれる少なくとも１種、より好ましくはトリエチレングリコールである、前記[14]に記載の洗浄剤組成物。
[18]  前記成分Ｃは、フェニルジグリコール、ｎ−ヘキシルジグリコール及びトリエチレングリコールを全て含有する、前記[１]から[17]のいずれかに記載の洗浄剤組成物。
[19]  前記成分Ｃの含有量は、好ましくは４．５質量％以上、より好ましくは５質量％以上、さらに好ましくは５．５質量％以上であり、そして、好ましくは７．５質量％以下、より好ましくは７質量％以下、さらに好ましくは６．５質量％以下である、前記[１]から[18]のいずれかに記載の洗浄剤組成物。
[20]  前記成分Ｄは、好ましくはモノエタノールアミン、ジエタノールアミン、Ｎ−メチルモノエタノールアミン、Ｎ−エチルモノエタノールアミン、Ｎ−ｎ−ブチルモノエタノールアミン、Ｎ−ｔ−ブチルモノエタノールアミン、Ｎ−ｎ−ペンチルモノエタノールアミン、Ｎ−ｎ−ヘキシルモノエタノールアミン、Ｎ，Ｎ−ジエチルエタノールアミン、Ｎ，Ｎ−ジ−ｎ−ブチルエタノールアミン、Ｎ−メチルジエタノールアミン、Ｎ−エチルジエタノールアミン、Ｎ−イソプロピルジエタノールアミン、Ｎ−ｎ−ブチルジエタノールアミン、Ｎ−ｔ−ブチルジエタノールアミン、及びＮ−（β−アミノエチル）モノエタノールアミンから選ばれる少なくとも１種、より好ましくはモノエタノールアミン、ジエタノールアミン、Ｎ−メチルモノエタノールアミン、Ｎ−エチルモノエタノールアミン、Ｎ−ｎ−ブチルモノエタノールアミン、Ｎ−ｔ−ブチルモノエタノールアミン、Ｎ，Ｎ−ジエチルエタノールアミン、Ｎ，Ｎ−ジ−ｎ−ブチルエタノールアミン、Ｎ−メチルジエタノールアミン、Ｎ−エチルジエタノールアミン、Ｎ−イソプロピルジエタノールアミン、Ｎ−ｎ−ブチルジエタノールアミン、Ｎ−ｔ−ブチルジエタノールアミン、及びＮ−（β−アミノエチル）モノエタノールアミンから選ばれる少なくとも１種、さらに好ましくはＮ−ｎ−ブチルジエタノールアミン及びＮ−メチルモノエタノールアミンから選ばれる少なくとも１種、さらにより好ましくはＮ−メチルモノエタノールアミンである、前記[１]から[19]のいずれかに記載の洗浄剤組成物。
[21]  前記成分Ｄの含有量は、好ましくは０．１１質量％以上、より好ましくは０．１２質量％以上、さらに好ましくは０．１３質量％以上、さらにより好ましくは０．１５質量％以上であり、そして、好ましくは９質量％以下、より好ましくは７質量％以下、さらに好ましくは４質量％以下、さらにより好ましくは３質量％以下、さらにより好ましくは２質量％以下、さらにより好ましくは１質量％以下、さらにより好ましくは０．５質量％以下である、前記[１]から[20]のいずれかに記載の洗浄剤組成物。
[22]  前記洗浄剤組成物は、
前記成分Ａ、又は前記成分Ａと前記成分Ｅとを含み、容器内に収容された第１液と、
前記第１液とは別の容器内に収容され、前記成分Ｂと成分Ｅとを含む第２液とを含み、
前記成分Ｃ及び前記成分Ｄは、各々、前記第１液及び前記第２液のうちの何れか一方又は双方に含まれる、前記[1]から[21]のいずれかに記載の洗浄剤組成物。
[23]  前記成分Ｃ及び前記成分Ｄは、前記第１液にのみに含まれる、前記[22]に記載の洗浄剤組成物。
[24]  前記第２液に、さらに、アニオン界面活性剤（成分Ｆ）及びグルコン酸又はその塩（成分Ｇ）のうちの少なくとも１種を含有する、前記[22]又は[23]に記載の洗浄剤組成物。
[25]  前記[１]から[24]のいずれかに記載の洗浄剤組成物を用いてプラスチックレンズ用樹脂が付着したプラスチックレンズ成形ガラス型を洗浄する工程を含む、プラスチックレンズ成形ガラス型の洗浄方法。
[26]  前記プラスチックレンズ用樹脂が付着したプラスチックレンズ成形ガラス型を洗浄する工程の前に、前記洗浄剤組成物を調製する調製工程を含み、
前記調製工程において、
前記成分Ａ、又は前記成分Ａと前記成分Ｅとを含む、第１液と、前記成分Ｂと成分Ｅとを含む第２液とを混合するか、又は前記第１液と前記第２液と第３液として前記成分Ｅとを混合することにより、前記洗浄剤組成物を調製し、
前記成分Ｃ及び前記成分Ｄは、各々、前記第１液及び前記第２液のうちの何れか一方又は双方に含まれている、前記[25]に記載の洗浄方法。
[27]  前記成分Ｃ及び前記成分Ｄは、前記第１液にのみに含まれる、前記[26]に記載の洗浄方法。
[28]  前記第２液に、さらに、アニオン界面活性剤（成分Ｆ）及びグルコン酸又はその塩（成分Ｇ）のうちの少なくとも１種を含有する、前記[26]又は[27]に記載の洗浄方法。
[29]  前記プラスチックレンズ用樹脂が、屈折率１．５５以上の高屈折率プラスチックレンズ用樹脂である、前記[25]から[28]のいずれかに記載の洗浄方法。
[30]  前記[１]から[24]のいずれかに記載の洗浄剤組成物を用いてプラスチックレンズ用樹脂が付着したプラスチックレンズ成形ガラス型を洗浄する工程を含む、プラスチックレンズの製造方法。
[31]  前記［25]から[28]のいずれかに記載の洗浄方法を製造工程に含む、プラスチックレンズの製造方法。
[32]  前記[１]から[24]のいずれかに記載の洗浄剤組成物の、プラスチックレンズの製造方法のプラスチックレンズ用樹脂が付着したプラスチックレンズ成形ガラス型を洗浄する工程における使用。
[33]  前記[１]から[24]のいずれかに記載の洗浄剤組成物の、プラスチックレンズ成形用ガラス型の洗浄のための使用。
[34]  前記[１]から[24]のいずれかに記載の洗浄剤組成物の、プラスチックレンズ用樹脂が付着したガラス型からプラスチックレンズ用樹脂を剥離するための使用。
【実施例】
【００８５】
以下に、実施例により本開示を具体的に説明するが、本開示はこれらの実施例によって何ら限定されるものではない。
【００８６】
１．洗浄剤組成物の調製（実施例１〜１３及び比較例１〜１４）
３００ｍＬガラスビーカーに、表１及び表２に示す含有量となるように、各成分を秤量し、下記条件で混合することにより、実施例１〜１３及び比較例１〜１４の洗浄剤組成物を調製した。表１及び表２中の各成分の数値の単位は、断りのない限り、質量％であり、有効分で示す。
・液温度：２５℃
・攪拌機：マグネチックスターラー（５０ｍｍ回転子）
・回転数：３００ｒｐｍ
・攪拌時間：１０分
【００８７】
尚、実施例１〜４の洗浄剤組成物は、表３に記載の第１液及び第２液を調整した後、第１液と第２液とを下記の質量比で混合することにより調整することもできる。
［実施例１］  第１液（１−１）／第２液（２−１）＝３／７
［実施例２］  第１液（１−２）／第２液（２−１）＝４／６
［実施例３］  第１液（１−１）／第２液（２−１）＝５／５
［実施例４］  第１液（１−２）／第２液（２−３）＝４／６
【００８８】
＜成分Ａ：芳香族アルコール＞
ベンジルアルコール（ランクセス株式会社製）
＜成分Ｂ：無機アルカリ＞
水酸化カリウム（関東化学株式会社製、鹿特級、固形分４８質量％）
＜成分Ｃ：式（Ｉ）で表される化合物＞
フェニルジグリコール（日本乳化剤株式会社製）
ｎ−ヘキシルジグリコール（日本乳化剤株式会社製、ヘキシルジグリコール）
トリエチレングリコール（東京化成工業株式会社製）
＜成分Ｃの比較対象物＞
２−エチルヘキシルテトラエチレングリコール（青木油脂工業株式会社、ブラウノン  ＥＨ−４）
ペンタエチレングリコール（東京化成工業株式会社製）
＜成分Ｄ：式（ＩＩ）で表される化合物＞
Ｎ−メチルモノエタノールアミン（日本乳化剤株式会社製、アミノアルコール  ＭＭＡ）
Ｎ−ｎ−ブチルジエタノールアミン（日本乳化剤株式会社製、アミノアルコール  ＭＢＤ）
＜成分Ｄの比較対象物＞
トリエチルアミン（東京化成工業株式会社製）
＜成分Ｅ：水＞
オルガノ株式会社製の純水装置Ｇ−１０ＤＳＴＳＥＴで製造した１μＳ／ｃｍ以下の純水
【００８９】
＜成分Ｆ：アニオン界面活性剤＞
ドデシルジフェニルエーテルジスルホン酸ジナトリウム塩は下記［製造例１］により調製した。
［製造例１］
１リットルの四ツ口フラスコに、ジフェニルエーテルを２０４．３ｇ（１．２モル）と無水塩化アルミニウム粉末を８．０ｇ（０．０６モル）仕込み、よく攪拌しながら９０℃になるまで昇温した。次いで、１−ドデセン１６８．３ｇ（１モル）を、窒素雰囲気下で１時間滴下後、更に、６０℃にて１時間反応させた。反応終了後、同量の水を加えることによる水洗を４回繰り返した後、過剰のジフェニルエーテル等の低沸点分を留去した。得られたドデシルジフェニルエーテルの３３．９ｇ（０．１モル）を別の１リットルの四ツ口フラスコに入れ、更に、１，２−ジクロロエタンを６７８ｇ（２０倍量）仕込み、攪拌しながら５℃になるまで降温した。次いで、液体ＳＯ3の１８．４ｇ（０．２３モル）を窒素雰囲気下で、１時間滴下しながら、少しずつ反応させた。ロータリーエバポレーターにて、反応物から、１，２−ジクロロエタンを留去して、ドデシルジフェニルエーテルスルホン酸を得た。得られたドデシルジフェニルエーテルスルホン酸を水酸化ナトリウムで中和し、ドデシルジフェニルエーテルジスルホン酸ジナトリウム塩の４０質量％水溶液を得た。
トリエチレングリコールラウリルエーテル硫酸ナトリウム塩（花王株式会社製、エマール  ２０Ｃ（２５質量％水溶液））
【００９０】
＜成分Ｇ：グルコン酸又はその塩＞
グルコン酸カルシウム（扶桑化学工業株式会社製）
グルコン酸カリウム（扶桑化学工業株式会社製、ヘルシャスＫ）
【００９１】
２．洗浄剤組成物の評価
調製した実施例１〜１３及び比較例１〜１４の洗浄剤組成物を用いて下記の評価を行った。
【００９２】
［テストピース１作成方法］
１ｍｍ×７６．０ｍｍ×２６．０ｍｍの硼珪酸ガラス製のスライドグラス〔松浪硝子工業株式会社製、商品名：Ｓ１１１２〕に、プラスチックレンズ樹脂（ＭＲ−８樹脂、三井化学株式会社製、含硫黄ウレタン系樹脂、屈折率１．６０）を１０か所、１か所当たり直径約５ｍｍになるように滴下し、３０℃で６時間、４０℃で７時間、５０℃で３時間、６０℃で２時間、１００℃で３時間、１２０℃で３時間の合計２４時間加熱することによって重合し、樹脂をスライドガラスに固定化させ、１枚当たりプラスチックレンズ用樹脂が１０個付着した洗浄試験用のテストピース１を作成した。
【００９３】
［洗浄剤組成物の劣化方法］
洗浄剤組成物の耐久性を評価するために、下記洗浄剤循環装置を用いて下記方法により、洗浄剤組成物を劣化させた。
洗浄剤循環装置は、側壁の底部から５ｃｍ上の位置に排出口Ａを有する１辺１０ｃｍのステンレス製容器（洗浄槽）と、側壁の最低部に排出口Ｂを有する１辺２０ｃｍのステンレス製容器（循環槽）とを含み、これらがこの順で上下に配置されている。洗浄剤循環装置は、洗浄剤組成物を、自然落下により洗浄槽から循環槽内へ流入させるための配管Ａと、渦巻きポンプを途中に備え循環槽から洗浄槽内に汲み上げるための配管Ｂとを含むので、渦巻きポンプの稼働により、洗浄剤循環装置内の洗浄剤組成物を循環し続けることができ、洗浄槽の水位は、底部から５ｃｍの位置に保たれる。配管Ａは、その一端が排出口Ａに固定され、他端は循環槽内へその開口から洗浄剤組成物を流入できる位置に配置されている。配管Ｂは、その一端が排出口Ｂに固定され、他端は洗浄槽内へその開口から洗浄剤組成物を流入できる位置に配置されており、渦巻きポンプは、配管Ｂのうちの排出口Ｂ近傍に配置されている。循環槽内には、洗浄剤組成物の温度調整をするためのヒーターが配置されている。
この洗浄剤循環装置内で洗浄剤組成物６０００ｇ調製し、洗浄剤組成物の温度を循環槽で６０℃に温度を保ち、３Ｌ／分の循環流量で、７日間、蒸発した水を補給しながら、循環し、洗浄剤組成物を劣化させた。
【００９４】
［洗浄方法］
３００ｍＬガラスビーカーに、各洗浄剤組成物３００ｇを添加し、６０℃に保持し、超音波洗浄装置（シャープ株式会社製、商品名：ＳＩＬＥＮＴＳＯＮＩＣ  ＵＴ−２０４）を用い、３９ｋＨｚ、２００Ｗの条件下で１００秒間、テストピース１を洗浄する。次いで、テストピース１を、３０℃のイオン交換水に浸漬し、前記超音波洗浄装置を用い、３９ｋＨｚ、２００Ｗの条件下で５０秒間リンスした（第１リンス）。さらに、同じく、３０℃のイオン交換水に浸漬し、前記超音波洗浄装置を用い、３９ｋＨｚ、２００Ｗの条件下で５０秒間仕上げリンスした（第２リンス）。その後、５０秒間エアーブローし、送風定温乾燥機（株式会社東洋製作所製、商品名：ＦＶ−６３０）にて８０℃、１０分間乾燥した。
【００９５】
＜洗浄性評価＞
劣化前及び劣化後の各洗浄剤組成物を用いて、上記洗浄方法でテストピース１を各１０枚ずつ洗浄し、剥離除去できず、テストピースに残ったプラスチックレンズ用樹脂の個数を数えた。まったく洗浄できなければ１００個、すべて除去できれば０個となり、残存する個数が少ないほど洗浄性に優れる。劣化前の洗浄剤組成物を用いた結果は、表１及び表２において「洗浄性１」に、劣化後の洗浄剤組成物を用いた結果は、表１及び表２において、「洗浄性２」に示した。
【００９６】
［テストピース２作成方法］
１ｍｍ×７６．０ｍｍ×２６．０ｍｍの硼珪酸ガラス製のスライドグラス〔松浪硝子工業株式会社製、商品名：Ｓ１１１２〕を、４００〜４１０℃に保持した硝酸カリウム溶融塩中に、２４時間浸漬した。その後、ゆっくりと室温まで冷却し、流水にて、硝酸カリウムを洗い流した。よく水を切って、風乾し、ガラス腐食試験用化学強化ガラスとしてテストピース２を作成した。
【００９７】
［腐食性試験方法］
１００ｍＬポリエチレン容器に、テストピース２及び各洗浄剤組成物１００ｇを入れ、２４時間８０℃で静置した。洗浄剤組成物から取り出したテストピースを、清浄なイオン交換水にて十分にすすいだ後、１分間エアーブローし、送風定温乾燥機（株式会社東洋製作所製、商品名：ＦＶ−６３０）にて８０℃、１０分間乾燥した。
【００９８】
＜腐食性評価＞
試験前後のテストピースの質量を測定し、下記式を用いて、腐食により減少した質量％を算出した。
減量（質量％）＝（試験前テストピース質量−試験後テストピース質量）÷試験前テストピース質量×１００
【００９９】
表１及び表２に示されるように、実施例１〜１３の洗浄剤組成物を用いた場合、比較例１〜１４の洗浄剤組成物を用いた場合よりも、ガラス型表面の腐食抑制、高洗浄性及び高耐久性が両立できた。
【０１００】
【表１】
2018109162.tif 000010
【０１０１】
【表２】
2018109162.tif 000011
【０１０２】
【表３】
2018109162.tif 000012
【産業上の利用可能性】
【０１０３】
本開示の洗浄剤組成物は、ガラス型表面の腐食抑制、高洗浄性及び高耐久性が両立しているので、高品質のプラスチックレンズを提供できるだけでなく、洗浄剤組成物の更新の回数を減らせ、ガラス型の繰り返し使用も可能であり、プラスチックレンズ成形ガラス型用の洗浄剤組成物として有用である。
【図１】
2018109162.tif 000017